【手続補正書】
【提出日】令和3年2月26日(2021.2.26)
【手続補正１】
【補正対象書類名】明細書
【補正対象項目名】００７４
【補正方法】変更
【補正の内容】
【００７４】
アンモニウム系カチオンとしては、例えば、テトラエチルアンモニウムカチオン、テトラブチルアンモニウムカチオン、メチルトリオクチルアンモニウムカチオン、テトラデシルトリヘキシルアンモニウムカチオン、グリシジルトリメチルアンモニウムカチオンおよびトリメチルアミノエチルアクリレートカチオン等が挙げられる。
【手続補正２】
【補正対象書類名】明細書
【補正対象項目名】０１１３
【補正方法】変更
【補正の内容】
【０１１３】
本発明の粘着剤組成物は、炭化水素系芳香族骨格を有する化合物の含有量が０．９重量％以下であることが好ましく、このような場合電気剥離性に優れる傾向がある。ここで、炭化水素系芳香族骨格を有する化合物としては、ベンゾトリアゾール骨格を有する化合物が挙げられる。なお、上述したトリアゾール基含有化合物は、含窒素複素環であるトリアゾール骨格を有するが、炭化水素系芳香族骨格は有さないため、炭化水素系芳香族骨格を有する化合物には該当しない。
【手続補正３】
【補正対象書類名】明細書
【補正対象項目名】０１１８
【補正方法】変更
【補正の内容】
【０１１８】
具体的には、まず上述の腐食面積割合の測定方法と同様にして、粘着シートを得る。次に、得られた粘着シートを１０ｍｍ×８０ｍｍのサイズのシートとし、セパレータのない面に、金属層付きフィルム（商品名「ＢＲ１０７５」、東レフィルム加工（株）社製、厚み２５μｍ、サイズ１０ｍｍ×１００ｍｍ）の金属層面を貼り合わせ、次いでセパレータを剥がし、剥がした面に被着体としてステンレス板（ＳＵＳ３０４、サイズ：３０ｍｍ×１２０ｍｍ）を当該粘着シートの一端が２ｍｍ程度被着体からはみ出すように貼り付け、２ｋｇのローラーで１往復押圧し、２３℃の環境下で３０分間放置し、ステンレス板６／粘着シート１’／金属層付きフィルム５’、からなる接合体を得る。当該接合体の概要を図４に示す。その後、剥離試験機（商品名「変角度ピール試験機ＹＳＰ」、旭精工（株）社製）にて、図４中の矢印方向にピールし、１８０°ピール試験（引張速度：３００ｍｍ／ｍｉｎ、剥離温度２３℃）における接着力を測定する。
また、接合体の図４におけるαとβの箇所に直流電流機のマイナス極及びプラス極の電極をそれぞれ取り付け、任意の電圧にて任意の時間電圧印加を行った後、直ちに電圧を印加しながら、上記と同様にして接着力を測定することで、電圧印加中の接着力を測定することができる。
【手続補正４】
【補正対象書類名】明細書
【補正対象項目名】０１２０
【補正方法】変更
【補正の内容】
【０１２０】
また、本発明の粘着剤組成物は、上記の方法で１０Ｖの電圧を１０秒間印加した後に１０Ｖの電圧を印加しながら測定した、電圧印加中の接着力（以下、単に「１０Ｖ１０秒印加後の電圧印加中の接着力」ともいう）が初期接着力より小さい。１０Ｖ１０秒印加後の電圧印加中の接着力の好ましい値は初期接着力によっても異なるが、例えば２．５Ｎ／ｃｍ以下であることが好ましく、２．０Ｎ／ｃｍ以下であることがより好ましく、１．５Ｎ／ｃｍ以下であることがさらに好ましく、１．０Ｎ／ｃｍ以下であることが特に好ましい。
【手続補正５】
【補正対象書類名】明細書
【補正対象項目名】０１５２
【補正方法】変更
【補正の内容】
【０１５２】
（アクリル系ポリマー２溶液の作製）
モノマー成分として、ｎ−ブチルアクリレート（ＢＡ）：１００質量部、及び重合溶媒として酢酸エチル：１５０質量部を、セパラブルフラスコに投入し、窒素ガスを導入しながら１時間攪拌した。このようにして重合系内の酸素を除去した後、重合開始剤として２，２´−アゾビスイソブチロニトリル（ＡＩＢＮ）：０．２質量部を加え、６３℃に昇温して６時間反応させた。その後、酢酸エチルを加え、固形分濃度４０質量％のアクリル系ポリマー２溶液を得た。なお、上記アクリル系ポリマー２溶液におけるアクリル系ポリマー２の重量平均分子量は、５０万であり、これを硬化させたときのガラス転移温度（Ｔｇ）は、−５４℃であり、溶解度パラメータ（ＳＰ値）は９．８であった。
【手続補正６】
【補正対象書類名】明細書
【補正対象項目名】０１５８
【補正方法】変更
【補正の内容】
【０１５８】
（初期接着力）
電気剥離型粘着剤層（粘着シート）を１０ｍｍ×８０ｍｍのサイズのシートとし、セパレータのない面に、基材として金属層付きフィルム（商品名「ＢＲ１０７５」、東レフィルム加工（株）社製、厚み２５μｍ、サイズ１０ｍｍ×１００ｍｍ）の金属層面を貼り合わせ、基材付き片面粘着シートとした。基材付き片面粘着シートのセパレータを剥がし、剥がした面に被着体としてステンレス板（ＳＵＳ３０４、サイズ：３０ｍｍ×１２０ｍｍ）を当該粘着シートの一端が２ｍｍ程度被着体からはみ出すように貼り付け、２ｋｇのローラーで１往復押圧し、２３℃の環境下で３０分間放置し、ステンレス板６／電気剥離型粘着剤層（粘着シート）１’／金属層付きフィルム（通電用基材）５’からなる接合体を得た。当該接合体の概要を図４に示す。その後、剥離試験機（商品名「変角度ピール試験機ＹＳＰ」、旭精工（株）社製）にて、図４中の矢印方向にピールし、１８０°ピール試験（引張速度：３００ｍｍ／ｍｉｎ、剥離温度２３℃）における接着力を測定した。この測定結果を表１〜１１に示す。
【手続補正７】
【補正対象書類名】明細書
【補正対象項目名】０１５９
【補正方法】変更
【補正の内容】
【０１５９】
（電圧印加中の接着力）
上記初期接着力と同様に図４に概要を示す、ステンレス板６／電気剥離型粘着剤層（粘着シート）１’／金属層付きフィルム（通電用基材）５’、からなる接合体を作製した。この接合体の図４におけるαとβの箇所に直流電流機のマイナス極及びプラス極の電極をそれぞれ取り付け、電圧１０Ｖにて１０秒間電圧印加を行った。その後、直ちに電圧を印加しながら、上記初期接着力と同様にして剥離試験機にて、図４中の矢印方向にピールし、１８０°ピール試験における接着力を測定した。この測定結果を表１〜６、８〜１１に示す。実施例２９〜３２では、上記の印加する電圧を３０Ｖとし、接着力を測定した。この測定結果を表７に示す。
また、上記方法により測定された初期接着力（Ａ）に対する電圧印加中の接着力（Ｂ）の比（Ａ／Ｂ）を表１〜１１にあわせて示す。
【手続補正８】
【補正対象書類名】明細書
【補正対象項目名】０１７３
【補正方法】変更
【補正の内容】
【０１７３】
上記表１〜１１における架橋剤、イオン液体、および添加剤の略称については、以下の通りである。
（架橋剤）
テトラッドＣ  …  １，３−ビス（Ｎ，Ｎ´−ジグリシジルアミノメチル）シクロヘキサン、商品名「ＴＥＴＲＡＤ−Ｃ」、三菱ガス化学株式会社製
コロネートＬ  …  イソシアネート化合物、商品名「コロネートＬ」、東ソー株式会社製
（イオン液体）
ＡＳ−１１０  …カチオン：１−エチル−３−メチルイミダゾリウムカチオン、アニオン：ビス（フルオロスルホニル）イミドアニオン、商品名「エレクセルＡＳ−１１０」、第一工業製薬株式会社社製
ＣＩＬ−３１３  …  カチオン：１−ブチル−３−メチルピリジニウム  アニオン：トリフルオロメタンサルフェート、商品名「ＣＩＬ−３１３」、日本カーリット株式会社製
（添加剤：カルボジイミド化合物）
Ｖ−０５  …  ポリカルボジイミド樹脂、商品名「カルボジライト  Ｖ−０５」、日清紡ケミカル株式会社製
（添加剤：吸着型インヒビター）
ＴＥＡ  …  トリエチルアミン、和光純薬工業株式会社製
ＴＢＡ  …  トリブチルアミン、和光純薬工業株式会社製
ＴＭＤＰＡ  …  Ｎ，Ｎ，Ｎ´，Ｎ´−テトラメチル−２，２−ジメチル−１，３−プロパンジアミン  （東京化成工業株式会社製）
ファーミンＤＭ０８９８  …  ジメチルオクチルアミン、商品名「ファーミン  ＤＭ０８９８」、花王株式会社製
ファーミンＤＭ２０９８  …  ジメチルラウリルアミン、商品名「ファーミン  ＤＭ２０９８」、花王株式会社製
ファーミンＤＭ８０９８  …  ジメチルステアリルアミン、商品名「ファーミン  ＤＭ８０９８」、花王株式会社製
ファーミン０８Ｄ  …  オクチルアミン、商品名「ファーミン  ０８Ｄ」、花王株式会社製
ファーミン２０Ｄ  …  ラウリルアミン、商品名「ファーミン  ２０Ｄ」、花王株式会社製
コロミンＷ  …  アルキルリン酸塩化合物、商品名「コロミン  Ｗ」、花王株式会社製
Ｍ４１５  …  ジシクロヘキシルアミン、商品名「Ｍ４１５」、ＣＯＲＴＥＣ社製
Ｍ１３８  …  セバシン酸二ナトリウム、商品名「Ｍ１３８」、ＣＯＲＴＥＣ社製
ＩｒｇａｃｏｒＤＳＳＧ  …  セバシン酸二ナトリウム、商品名「ＩｒｇａｃｏｒＤＳＳＧ」、ＢＡＳＦ社製
ＡｍｉｎＯ  …  イミダゾリン誘導体、商品名「Ａｍｉｎ  Ｏ」、ＢＡＳＦ社製
ＩｒｇａｃｏｒＬ１２  …  コハク酸誘導体ハーフエステル、商品名「ＩｒｇａｃｏｒＬ１２」、ＢＡＳＦ社製
（添加剤：キレート形成型金属不活性剤）
Ｉｒｇａｍｅｔ３０  …  Ｎ，Ｎ−ビス（２−エチルヘキシル）−１，２，４−トリアゾール−１−イルメタンアミン、商品名「Ｉｒｇａｍｅｔ３０」、ＢＡＳＦ社製
Ｉｒｇａｍｅｔ４２  …  ベンゾトリアゾール誘導体、商品名「Ｉｒｇａｍｅｔ４２」、ＢＡＳＦ社製
Ｍ２３８  …  ベンゾトリアゾール、商品名「Ｍ２３８」、ＣＯＲＴＥＣ社製